СПОСОБ ПОЛУЧЕНИЯ УЛЬТРАДИСПЕРСНОГО ПОРОШКА БЕТА-СИАЛОНА

1. Способ получения ультрадисперсного порошка β-сиалона, включающий подготовку шихты путем смешивания алюмосиликатного компонента и техногенного сырья, карботермическое восстановление алюмосиликатного компонента шихты в газообразное состояние и термическую обработку шихты в атмосфере азота, отличающийся тем, что предварительно один из компонентов шихты подвергают термообработке, подготовку шихты ведут путем сухого перемалывания компонентов, а термообработку промежуточного продукта (метакаолинита) ведут в два этапа, сначала производят нагрев до температуры 1400-1420°С в течение 0,5-1 ч, а затем выдерживают при температуре 1400-1420°С в течение 4-8 ч.
2. Способ получения ультрадисперсного порошка β-сиалона по п.1, отличающийся тем, что карботермическое восстановление алюмосиликатного компонента шихты ведут путем обжига при температуре 450-600°С в течение 25-30 мин.
3. Способ получения ультрадисперсного порошка β-сиалона по п.1, отличающийся тем, что в качестве алюмосиликатного компонента используют природный каолин, а техногенного сырья используют сажу.